(57)【要約】      （修正有）【課題】有機電界発光素子の駆動電圧をさらに低減し、かつ、発光寿命を向上させる。【解決手段】一般式（１）で示されるモノアミン誘導体を含む有機電界発光素子用材料を提供する。2017010968.tif 000012一般式（１）において、Ａｒは、置換もしくは無置換の環形成炭素数６以上３０以下のアリール基であり、Ａｒの置換基は、ヘテロアリール基以外の置換基である。【選択図】なし【特許請求の範囲】
【請求項１】
下記の一般式（１）で示されるモノアミン誘導体を含む、有機電界発光素子用材料。
【化１】
2017010968.tif 000011
前記一般式（１）において、Ａｒは、置換もしくは無置換の環形成炭素数６以上３０以下のアリール基であり、
前記Ａｒの置換基は、ヘテロアリール基以外の置換基である。
【請求項２】
前記Ａｒは、置換もしくは無置換のフェニル基、ビフェニル基、ターフェニル基、ナフチルフェニル（ｎａｐｈｔｈｙｌｐｈｅｎｙｌ）基、ナフチル基、フェナントレニル基、ピレニル基、及びトリフェニレニル基からなる群から選択されるいずれか１種である、請求項１記載の有機電界発光素子用材料。
【請求項３】
請求項１または２に記載の前記有機電界発光素子用材料を、少なくともいずれか１つ以上の層中に含む、有機電界発光素子。
【請求項４】
前記有機電界発光素子用材料を、陽極と発光層との間に位置する少なくともいずれか１つ以上の層中に含む、請求項３記載の有機電界発光素子。
【発明の詳細な説明】
【技術分野】
【０００１】
本発明は、有機電界発光素子用材料及びこれを用いた有機電界発光素子に関する。
【背景技術】
【０００２】
近年、有機電界発光表示装置（Ｏｒｇａｎｉｃ  Ｅｌｅｃｔｒｏｌｕｍｉｎｅｓｃｅｎｃｅ  Ｄｉｓｐｌａｙ）の開発が進められている。そこで、有機電界発光表示装置に使用される自発光型の発光素子である有機電界発光素子（Ｏｒｇａｎｉｃ  Ｅｌｅｃｔｒｏｌｕｍｉｎｅｓｃｅｎｃｅ  Ｄｅｖｉｃｅ）の開発が盛んに行われている。
【０００３】
有機電界発光素子の構造としては、例えば、陽極、正孔注入層、正孔輸送層、発光層、電子輸送層、電子注入層および陰極を順に積層した積層構造が知られている。このような有機電界発光素子では、陽極および陰極から注入された正孔および電子が発光層中において再結合することで励起子を生成し、生成された励起子が基底状態に遷移することにより発光が行われる。
【０００４】
ここで、有機電界発光素子の発光寿命を向上させるために、各層の材料として様々な化合物が検討されている。例えば、特許文献１〜３には、有機電界発光素子の正孔輸送材料として使用可能なアミン（ａｍｉｎｅ）化合物が開示されている。
【先行技術文献】
【特許文献】
【０００５】
【特許文献１】国際公開第２０１１／１３３００７号
【特許文献２】国際公開第２０１２／０９１４７１号
【特許文献３】国際公開第２０１１／０２１５２０号
【発明の概要】
【発明が解決しようとする課題】
【０００６】
しかし、特許文献１〜３に開示されている正孔輸送材料を用いた有機電界発光素子では、駆動電圧及び発光寿命が十分ではないという問題点があった。そのため、有機電界発光素子の駆動電圧をさらに低減し、かつ、発光寿命をさらに向上させることが可能な材料化合物が求められていた。
【０００７】
そこで、本発明は、上記問題に鑑みてなされたものであり、本発明の目的とするところは、有機電界発光素子の駆動電圧をさらに低減し、かつ、発光寿命を向上させることが可能な、新規かつ改良された有機電界発光素子用材料及びこれを用いた有機電界発光素子を提供することにある。
【課題を解決するための手段】
【０００８】
上記課題を解決するために、本発明のある観点によれば、下記の一般式（１）で示されるモノアミン（ｍｏｎｏａｍｉｎｅ）誘導体を含む、有機電界発光素子用材料が提供される。
【０００９】
【化１】
2017010968.tif 000002
【００１０】
一般式（１）において、Ａｒは、置換もしくは無置換の環形成炭素数６以上３０以下のアリール（ａｒｙｌ）基であり、Ａｒの置換基は、ヘテロアリール（ｈｅｔｅｒｏａｒｙｌ）基以外の置換基である。
【００１１】
この観点によれば、有機電界発光素子の駆動電圧駆動電圧をさらに低減し、かつ、発光寿命をさらに向上させることができる。
【００１２】
ここで、Ａｒは、置換もしくは無置換のフェニル（ｐｈｅｎｙｌ）基、ビフェニル（ｂｉｐｈｅｎｙｌ）基、ターフェニル（テルフェニル）（ｔｅｒｐｈｅｎｙｌ）基、ナフチルフェニル（ｎａｐｈｔｈｙｌｐｈｅｎｙｌ）基、ナフチル（ｎａｐｈｔｈｙｌ）基、フェナントレニル（ｐｈｅｎａｎｔｈｒｅｎｙｌ）基、ピレニル（ｐｙｒｅｎｙｌ）基、及びトリフェニレニル（ｔｒｉｐｈｅｎｙｌｅｎｙｌ）基からなる群から選択されるいずれか１種である、請求項１記載の有機電界発光素子用材料が提供される。
【００１３】
この観点によれば、有機電界発光素子の駆動電圧駆動電圧をさらに低減し、かつ、発光寿命をさらに向上させることができる。
【００１４】
本発明の他の観点によれば、上記有機電界発光素子用材料を、少なくともいずれか１つ以上の層中に含む、有機電界発光素子が提供される。
【００１５】
この観点によれば、有機電界発光素子の駆動電圧駆動電圧をさらに低減し、かつ、発光寿命をさらに向上させることができる。
【００１６】
ここで、有機電界発光素子用材料を、陽極と発光層との間に位置する少なくともいずれか１つ以上の層中に含むようにしてもよい。
【００１７】
この観点によれば、有機電界発光素子の駆動電圧駆動電圧をさらに低減し、かつ、発光寿命をさらに向上させることができる。
【発明の効果】
【００１８】
以上説明したように本発明によれば、有機電界発光素子の駆動電圧駆動電圧をさらに低減し、かつ、発光寿命をさらに向上させることができる。
【図面の簡単な説明】
【００１９】
【図１】本発明の一実施形態に係る有機電界発光素子の一例を示す概略図である。
【発明を実施するための形態】
【００２０】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００２１】
＜１．
有機電界発光素子用材料の構成＞
本発明者は、有機電界発光素子の発光寿命を向上させる有機電界発光素子用材料について鋭意検討した結果、本実施形態に係る有機電界発光素子用材料に想到した。この有機電界発光素子用材料は、特に正孔輸送材料として用いた場合に、有機電界発光素子の発光寿命を向上させることができる。そこで、まず、本実施形態に係る有機電界発光素子用材料の構成について説明する。
【００２２】
本実施形態に係る有機電界発光素子用材料は、下記の一般式（１）で示されるモノアミン誘導体を含む。
【００２３】
【化２】
2017010968.tif 000003
【００２４】
一般式（１）において、Ａｒは、置換もしくは無置換の環形成炭素数６以上３０以下のアリール（ａｒｙｌ）基である。すなわち、本実施形態に係るモノアミン誘導体は、２つのフェナントレニル基を含み、一方のフェナントレニル基は、２位の置換位置で窒素原子に結合している。他のフェナントレニル基の置換位置（窒素原子との結合位置）は任意であるが、２位または９位であることが好ましく、９位であることがさらに好ましい。
【００２５】
ここで、Ａｒの例としては、置換もしくは無置換のフェニル（ｐｈｅｎｙｌ）基、ビフェニル（ｂｉｐｈｅｎｙｌ）基、ターフェニル（ｔｅｒｐｈｅｎｙｌ）基、クアテルフェニル（ｑｕａｒｔｅｒｐｈｅｎｙｌ）基、フェニルナフチル（ｐｈｅｎｙｌｎａｐｈｔｈｙｌ）基、ナフチル（ｎａｐｈｔｈｙｌ）基、アントリル（ａｎｔｈｒｙｌ）基、インデニル（ｉｎｄｅｎｙｌ）基、ピレニル（ｐｙｒｅｎｙｌ）基、フルオランテニル（ｆｌｕｏｒａｎｔｈｅｎｙｌ）基、トリフェニレニル（ｔｒｉｐｈｅｎｙｌｅｎｙｌ）基、ペリレニル（ｐｅｒｙｌｅｎｙｌ）基、ビフェニレニル（ｂｉｐｈｅｎｙｌｅｎｙｌ）基、ナフチルフェニル（ｎａｐｈｔｈｙｌｐｈｅｎｙｌ）基、ナフチルビフェニル（ｎａｐｈｔｈｙｌｂｉｐｈｅｎｙｌ）基、テルナフチル（ｔｅｒｎａｐｈｔｙｌ）基、ビナフチルフェニル（ｂｉｎａｐｈｔｙｌｐｈｅｎｙｌ）基、またはフルオレニル（ｆｌｕｏｒｅｎｙｌ）基等が挙げられる。
【００２６】
Ａｒは、上記で列挙されたアリール基のうち、フルオレニル基以外のアリール基であることが好ましい。Ａｒのさらに好ましい例としては、置換もしくは無置換のフェニル（ｐｈｅｎｙｌ）基、ビフェニル（ｂｉｐｈｅｎｙｌ）基、ターフェニル（ｔｅｒｐｈｅｎｙｌ）基、ナフチルフェニル（ｎａｐｈｔｈｙｌｐｈｅｎｙｌ）基、ナフチル（ｎａｐｈｔｈｙｌ）基、フェナントレニル（ｐｈｅｎａｎｔｈｒｅｎｙｌ）基、ピレニル（ｐｙｒｅｎｙｌ）基、及びトリフェニレニル（ｔｒｉｐｈｅｎｙｌｅｎｙｌ）基が挙げられる。Ａｒは、上記で列挙されたアリール基からなる群から選択されるいずれか１種で構成される。
【００２７】
Ａｒの置換基は、ヘテロアリール（ｈｅｔｅｒｏａｒｙｌ）基以外の置換基である。Ａｒの置換基の例としては、重水素、ハロゲン原子（例えばフッ素原子、塩素原子等）、アルキル基（例えばメチル（ｍｅｔｈｙｌ）基、エチル（ｅｔｈｙｌ）基、プロピル（ｐｒｏｐｙｌ）基、ブチル（ｂｕｔｙｌ）基等）、アルケニル（ａｌｋｅｎｙｌ）基（例えばビニル（ｖｉｎｙｌ）基等）、シリル（ｓｉｌｙｌ）基（例えばトリメチルシリル（ｔｒｉｍｅｔｈｙｌｓｉｌｙｌ）基、トリフェニルシリル（ｔｒｉｐｈｅｎｙｌｓｉｌｙｌ）基等）、シアノ（ｃｙａｎｏ）基、アルコキシ（ａｌｋｏｘｙ）基（例えば、メトキシ（ｍｅｔｈｏｘｙ）基、ブトキシ（ｂｕｔｏｘｙ）基等）、ニトロ（ｎｉｔｒｏ）基、ヒドロキシ(ｈｙｄｒｏｘｙｌ)基、チオール(ｔｈｉｏｌ)基、またはアリール基（例えば、フェニル基、ナフチル基、ターフェニル基、フルオレニル基等）等が挙げられる。なお、上記のアルキル基は、直鎖状アルキル基（例えばメチル基、エチル基、プロピル（ｐｒｏｐｙｌ）基、ブチル（ｂｕｔｙｌ）基、オクチル（ｏｃｔｙｌ）基、デシル（ｄｅｃｙｌ）基、ペンタデシル（ｐｅｎｔａｄｅｃｙｌ）基等）であっても、または分岐状アルキル基（例えば、ｔ−ブチル基等）であってもよい。また、これらの置換基は、同様の置換基でさらに置換されていてもよい。さらに、隣り合う置換基が互いに結合して環を形成してもよい。
【００２８】
特に、本実施形態に係る一般式（１）で表されるモノアミン誘導体は、発光層が青色発光材料を含む場合に、より好適に有機電界発光素子の駆動電圧及び発光寿命を向上させることができる。
【００２９】
また、本実施形態に係る有機電界発光素子用材料は、有機電界発光素子の少なくともいずれか１つ以上の層中に含まれることが好ましい。さらに、本実施形態に係る有機電界発光素子用材料は、有機電界発光素子の発光層と陽極との間に位置する少なくともいずれか１つ以上の層中に含まれることが好ましい。具体的には、一般式（１）で表されるモノアミン誘導体を含む有機電界発光素子用材料は、有機電界発光素子の正孔注入層及び正孔輸送層のうち、少なくとも一方に含まれることが好ましく、正孔輸送層に含まれることがより好ましい。ただし、上記有機電界発光素子用材料を含む層は、上記例示に限定されない。例えば、上記有機電界発光素子用材料は、有機電界発光素子の陽極および陰極に挟まれた有機層のいずれに含まれていてもよい。
【００３０】
上記の構成を有する有機電界発光素子用材料を用いた有機電界発光素子は、後述する実施例に示されるように、有機電界発光素子の駆動電圧を低減し、発光寿命を向上させることができる。本実施形態に係るモノアミン誘導体の例としては、以下に列挙する化合物１〜２４が挙げられる。もちろん、本実施形態に係るモノアミン誘導体は、以下の化合物１〜２４に限定されるものではない。
【００３１】
【化３】
2017010968.tif 000004
【００３２】
＜２．有機電界発光素子用材料を用いた有機電界発光素子について＞
次に、図１を参照しながら、本実施形態に係る有機電界発光素子用材料を利用した有機電界発光素子について、簡単に説明する。図１は、本発明の実施形態に係る有機電界発光素子の一例を示す概略断面図である。
【００３３】
図１に示すように、本実施形態に係る有機電界発光素子１００は、基板１１０と、基板１１０上に配置された第１電極１２０と、第１電極１２０上に配置された正孔注入層１３０と、正孔注入層１３０上に配置された正孔輸送層１４０と、正孔輸送層１４０上に配置された発光層１５０と、発光層１５０上に配置された電子輸送層１６０と、電子輸送層１６０上に配置された電子注入層１７０と、電子注入層１７０上に配置された第２電極１８０と、を備える。
【００３４】
ここで、本実施形態に係るモノアミン誘導体は、例えば、正孔注入層１３０および正孔輸送層１４０のうち、少なくともいずれか一方に含まれる。また、本実施形態に係るモノアミン誘導体は、これらの層の両方に含まれていてもよい。特に、本実施形態に係るモノアミン誘導体は、発光層１５０に隣接する正孔輸送層１４０に含まれることが好ましい。
【００３５】
なお、有機電界発光素子１００の第１電極１２０および第２電極１８０の間に配置された各有機薄膜層は、公知の様々な方法、例えば蒸着法等で形成することができる。
【００３６】
基板１１０は、一般的な有機電界発光素子で使用される基板を使用することができる。例えば、基板１１０は、ガラス（ｇｌａｓｓ）基板、半導体基板、または透明なプラスチック（ｐｌａｓｔｉｃ）基板等であってもよい。
【００３７】
基板１１０上には、第１電極１２０が形成される。第１電極１２０は、例えば、陽極であり、仕事関数が大きい金属、合金、導電性化合物等によって透過型電極として形成される。第１電極１２０は、例えば、透明であり、導電性に優れる酸化インジウムスズ（ＩＴＯ）、酸化インジウム亜鉛（ＩＺＯ）、酸化スズ（ＳｎＯ２）、酸化亜鉛（ＺｎＯ）等で形成されてもよい。また、第１電極１２０は、マグネシウム（Ｍｇ）、アルミニウム（Ａｌ）などを用いて反射型電極として形成されてもよい。
【００３８】
第１電極１２０上には、正孔注入層１３０が形成される。正孔注入層１３０は、第１電極１２０からの正孔の注入を容易にする機能を備えた層であり、例えば、約１０ｎｍ〜約１５０ｎｍの厚さにて形成される。
【００３９】
第１電極１２０上には、正孔注入層１３０が形成される。正孔注入層１３０は、第１電極１２０からの正孔の注入を容易にする機能を備えた層であり、例えば第１電極１２０上に約１０ｎｍ〜約１５０ｎｍの厚さにて形成される。正孔注入層１３０は、本実施形態に係るモノアミン誘導体で形成されてもよく、または、公知の材料を用いて形成することができる。かかる公知の材料としては、例えば、トリフェニルアミン含有ポリエーテルケトン（ＴＰＡＰＥＫ）、４−イソプロピル−４’−メチルジフェニルヨードニウムテトラキス（ペンタフルオロフェニル）ボラート（ＰＰＢＩ）、Ｎ，Ｎ’−ジフェニル−Ｎ，Ｎ’−ビス−［４−（フェニル−ｍ−トリル−アミノ）−フェニル］−ビフェニル−４，４’−ジアミン（ＤＮＴＰＤ）、銅フタロシアニン等のフタロシアニン化合物、４，４’，４”−トリス（３−メチルフェニルフェニルアミノ）トリフェニルアミン（ｍ−ＭＴＤＡＴＡ）、Ｎ，Ｎ’−ジ（１−ナフチル）−Ｎ，Ｎ’−ジフェニルベンジジン（ＮＰＢ）、４，４’，４”−トリス｛Ｎ，Ｎジフェニルアミノ｝トリフェニルアミン（ＴＤＡＴＡ）、４，４’，４”−トリス（Ｎ，Ｎ−２−ナフチルフェニルアミノ）トリフェニルアミン（２−ＴＮＡＴＡ）、ポリアニリン／ドデシルベンゼンスルホン酸（Ｐａｎｉ／ＤＢＳＡ）、ポリ（３，４−エチレンジオキシチオフェン）／ポリ（４−スチレンスルホネート）（ＰＥＤＯＴ／ＰＳＳ）、ポリアニリン／カンファースルホン酸（Ｐａｎｉ／ＣＳＡ）、又は、ポリアニリン／ポリ（４−スチレンスルホネート）（ＰＡＮＩ／ＰＳＳ）等を挙げることができる。
【００４０】
正孔注入層１３０上には、正孔輸送層１４０が形成される。正孔輸送層１４０は、正孔を輸送する機能を有する正孔輸送材料を含む層であり、例えば、約１０ｎｍ〜約１５０ｎｍの厚さにて形成される。なお、正孔輸送層１４０は複数層にて形成されてもよい。
【００４１】
また、正孔輸送層１４０は、本実施形態に係るモノアミン誘導体で形成されることが好ましいが、正孔注入層１３０が本実施形態に係るモノアミン誘導体にて形成された場合、正孔輸送層１４０は、公知の正孔輸送材料にて形成されてもよい。公知の正孔輸送材料としては、例えば、１，１−ビス［（ジ−４−トリルアミノ）フェニル］シクロヘキサン（ＴＡＰＣ）、Ｎ−フェニルカルバゾール（Ｎ−ｐｈｅｎｙｌｃａｒｂａｚｏｌｅ）、ポリビニルカルバゾール（ｐｏｌｙｖｉｎｙｌｃａｒｂａｚｏｌｅ）などのカルバゾール誘導体、Ｎ，Ｎ’−ビス（３−メチルフェニル）−Ｎ，Ｎ’−ジフェニル−［１，１−ビフェニル］−４，４’−ジアミン（ＴＰＤ）、４，４’，４”−トリス（Ｎ−カルバゾリル）トリフェニルアミン（ＴＣＴＡ）、Ｎ，Ｎ’−ジ（１−ナフチル）−Ｎ，Ｎ’−ジフェニルベンジジン（ＮＰＢ）等を挙げることができる。
【００４２】
正孔輸送層１４０上には、発光層１５０が形成される。発光層１５０は、蛍光、りん光等により光を発する層であり、例えば、約１０ｎｍ〜約６０ｎｍの厚さにて形成される。発光層１５０の材料としては、公知の発光材料を用いることができる。具体的には、公知の発光材料であるフルオランテン（ｆｌｕｏｒａｎｔｈｅｎｅ）誘導体、スチリル（ｓｔｙｒｙｌ）誘導体、ピレン（ｐｙｒｅｎｅ）誘導体、アリールアセチレン（ａｒｙｌａｃｅｔｙｌｅｎｅ）誘導体、フルオレン（ｆｌｕｏｒｅｎｅ）誘導体、ペリレン（ｐｅｒｙｌｅｎｅ）誘導体、クリセン（ｃｈｒｙｓｅｎｅ）誘導体等を用いることができる。また、好ましくは、スチリル誘導体、ピレン誘導体、ペリレン誘導体、アントラセン誘導体を用いることができる。例えば、発光層１５０の材料として、以下の一般式（２）で表わされるアントラセン誘導体を用いてもよい。
【００４３】
【化４】
2017010968.tif 000005
【００４４】
上記一般式（２）において、Ａｒ３は、互いに独立して、水素原子、重水素原子、置換もしくは無置換の炭素数１以上５０以下のアルキル基、置換もしくは無置換の環形成炭素数３以上５０以下のシクロアルキル基、置換もしくは無置換の炭素数１以上５０以下のアルコキシ（ａｌｋｏｘｙ）基、置換もしくは無置換の炭素数７以上５０以下のアラルキル（ａｒａｌｋｙｌ）基、置換もしくは無置換の環形成炭素数６以上５０以下のアリールオキシ（ａｒｙｌｏｘｙ）基、置換もしくは無置換の環形成炭素数６以上５０以下のアリールチオ（ａｒｙｌｔｈｉｏ）基、置換もしくは無置換の炭素数２以上５０以下のアルコキシカルボニル（ａｌｋｏｘｙｃａｒｂｏｎｙｌ）基、置換もしくは無置換の環形成炭素数６以上５０以下のアリール基、環形成炭素数５以上５０以下のヘテロアリール基、置換もしくは無置換のシリル（ｓｉｌｙｌ）基、カルボキシル（ｃａｒｂｏｘｙｌ）基、ハロゲン（ｈａｌｏｇｅｎ）原子、シアノ（ｃｙａｎｏ）基、ニトロ（ｎｉｔｒｏ）基、またはヒドロキシル（ｈｙｄｒｏｘｙ）基であり、ｍは、１以上１０以下の整数である。
【００４５】
具体的には、Ａｒ３は、互いに独立して、フェニル基、ビフェニル基、ターフェニル基、ナフチル基、フェニルナフチル基、ナフチルフェニル（ｎａｐｈｔｙｌｐｈｅｎｙｌ）基、アントリル基、フェナントリル基、フルオレニル基、インデニル基、ピレニル基、アセトナフテニル（ａｃｅｔｏｎａｐｈｔｅｎｙｌ）基、フルオランテニル基、トリフェニレニル基、ピリジル（ｐｙｒｉｄｙｌ）基、フラニル（ｆｕｒａｎｙｌ）基、ピラニル（ｐｙｒａｎｙｌ）基、チエニル（ｔｈｉｅｎｙｌ）基、キノリル（ｑｕｉｎｏｌｙｌ）基、イソキノリル（ｉｓｏｑｕｉｎｏｌｙｌ）基、ベンゾフラニル基、ベンゾチエニル（ｂｅｎｚｏｔｈｉｅｎｙｌ）基、インドリル（ｉｎｄｏｌｙｌ）基、カルバゾリル（ｃａｒｂａｚｏｌｙｌ）基、ベンゾオキサゾリル（ｂｅｎｚｏｘａｚｏｌｙｌ）基、ベンゾチアゾリル（ｂｅｎｚｏｔｈｉａｚｏｌｙｌ）基、キノキサリル（ｑｕｉｎｏｘａｌｙｌ）基、ベンゾイミダゾリル（ｂｅｎｚｉｍｉｄａｚｏｌｙｌ）基、ピラゾリル（ｐｙｒａｚｏｌｙｌ）基、ジベンゾフラニル基、およびジベンゾチエニル（ｄｉｂｅｎｚｏｔｈｉｅｎｙｌ）基などであってもよい。また、好ましくは、Ａｒ３は、フェニル基、ビフェニル基、ターフェニル基、フルオレニル基、カルバゾリル基、ジベンゾフラニル基などであってもよい。
【００４６】
上記一般式（２）で表される化合物は、例えば、以下の構造式により表される化合物ａ−１〜ａ−１２である。ただし、一般式（２）で表される化合物は、以下の化合物に限定されるわけではない。
【００４７】
【化５】
2017010968.tif 000006
【００４８】
また、発光層１５０には、スチリル誘導体として、例えば、１，４−ｂｉｓ［２−（３−Ｎ−ｅｔｈｙｌｃａｒｂａｚｏｒｙｌ）ｖｉｎｙｌ］ｂｅｎｚｅｎｅ（ＢＣｚＶＢ）、４−（ｄｉ−ｐ−ｔｏｌｙｌａｍｉｎｏ）−４‘−［（ｄｉ−ｐ−ｔｏｌｙｌａｍｉｎｏ）ｓｔｙｒｙｌ］ｓｔｉｌｂｅｎｅ（ＤＰＡＶＢ）、Ｎ−（４−（（Ｅ）−２−（６−（（Ｅ）−４−（ｄｉｐｈｅｎｙｌａｍｉｎｏ）ｓｔｙｒｙｌ）ｎａｐｈｔｈａｌｅｎ−２−ｙｌ）ｖｉｎｙｌ）ｐｈｅｎｙｌ）−Ｎ−ｐｈｅｎｙｌｂｅｎｚｅｎａｍｉｎｅ（Ｎ−ＢＤＡＶＢｉ）などが用いられてもよく、ペリレン誘導体として、例えば、２，５，８，１１−ｔｅｔｒａ−ｔ−ｂｕｔｙｌｐｅｒｙｌｅｎｅ（ＴＢＰｅ）などが用いられてもよく、ピレン誘導体として、例えば、１，１’−ｂｉｐｙｒｅｎｅ、１，４−ｄｉｐｙｒｅｎｙｌｂｅｎｚｅｎｅ、１，４−ｂｉｓ（Ｎ，Ｎ−ｄｉｐｈｅｎｙｌａｍｉｎｏ）ｐｙｒｅｎｅなどが用いられてもよい。ただし、本実施形態は、上記の例示化合物に限定されるわけではない。
【００４９】
発光層１５０上には、電子輸送層１６０が形成される。電子輸送層１６０は、電子を輸送する機能を有する電子輸送材料を含む層であり、例えば、約１５ｎｍ〜約５０ｎｍの厚さにて形成される。
【００５０】
電子輸送層１６０は、公知の電子輸送材料にて形成されてもよい。公知の電子輸送材料としては、例えば、ｔｒｉｓ（８−ｈｙｄｒｏｘｙｑｕｉｎｏｌｉｎａｔｏ）ａｌｕｍｉｎｉｕｍ（Ａｌｑ３）や、含窒素芳香環を有する材料等を挙げることができる。含窒素芳香環を有する材料の具体例としては、例えば、１，３，５−ｔｒｉ［（３−ｐｙｒｉｄｙｌ）−ｐｈｅｎ−３−ｙｌ］ｂｅｎｚｅｎｅのようなピリジン（ｐｙｒｉｄｉｎｅ）環を含む材料、２，４，６−ｔｒｉｓ（３’−（ｐｙｒｉｄｉｎ−３−ｙｌ）ｂｉｐｈｅｎｙｌ−３−ｙｌ）−１，３，５−ｔｒｉａｚｉｎｅのようなトリアジン（ｔｒｉａｚｉｎｅ）環を含む材料、２−（４−（Ｎ−ｐｈｅｎｙｌｂｅｎｚｏｉｍｉｄａｚｏｌｙｌ−１−ｙｌｐｈｅｎｙｌ）−９，１０−ｄｉｎａｐｈｔｈｙｌａｎｔｈｒａｃｅｎｅのようなイミダゾール（ｉｍｉｄａｚｏｌｅ）誘導体を含む材料を挙げることができる。
【００５１】
電子輸送層１６０上には、電子注入層１７０が形成される。電子注入層１７０は、第２電極１８０からの電子の注入を容易にする機能を備えた層であり、約０．３ｎｍ〜約９ｎｍの厚さにて形成される。電子注入層１７０は、電子注入層１７０を形成する材料として公知の材料ならば、いずれも使用することができる。例えば、電子注入層１７０は、リチウム８−キノリナート（Ｌｉｑ）、フッ化リチウム（ＬｉＦ）等のＬｉ錯体、塩化ナトリウム（ＮａＣｌ）、フッ化セシウム（ＣｓＦ）、酸化リチウム（Ｌｉ２Ｏ）、酸化バリウム（ＢａＯ）等を使用して形成されてもよい。
【００５２】
電子注入層１７０上には、第２電極１８０が形成される。第２電極１８０は、例えば、陰極であり、仕事関数が小さい金属、合金、導電性化合物等で反射型電極として形成される。第２電極１８０は、例えば、リチウム（Ｌｉ）、マグネシウム（Ｍｇ）、アルミニウム（Ａｌ）、カルシウム（Ｃａ）等の金属、アルミニウム−リチウム（Ａｌ−Ｌｉ）、マグネシウム−インジウム（Ｍｇ−Ｉｎ）、マグネシウム−銀（Ｍｇ−Ａｇ）等の金属の混合物で形成されてもよい。また、第２電極１８０は、酸化インジウムスズ（ＩＴＯ）、酸化インジウム亜鉛（ＩＺＯ）などを用いて透過型電極として形成されてもよい。
【００５３】
なお、上述した各層は、真空蒸着法、スパッタ法（ｓｐｕｔｔｅｒｉｎｇ）、各種塗布法など材料に応じた適切な成膜方法を選択することにより、形成することができる。
【００５４】
以上、本実施形態に係る有機電界発光素子１００の構造の一例について説明した。本実施形態に係るモノアミン誘導体を含む有機電界発光素子１００によれば、駆動電圧が低減し、発光寿命が向上する。
【００５５】
なお、本実施形態に係る有機電界発光素子１００の構造は、上記例示に限定されない。本実施形態に係る有機電界発光素子１００は、公知の他の様々な有機電界発光素子の構造を用いて形成されてもよい。例えば、有機電界発光素子１００は、正孔注入層１３０、電子輸送層１６０および電子注入層１７０のうち１層以上を備えていなくともよく、また、他の層を備えていてもよい。さらに、有機電界発光素子１００の各層は、単層で形成されてもよく、複数層で形成されてもよい。
【００５６】
また、有機電界発光素子１００は、三重項励起子または正孔が電子輸送層１６０に拡散する現象を防止するために、正孔輸送層１４０と発光層１５０との間に正孔阻止層を備えていてもよい。なお、正孔阻止層は、例えば、オキサジアゾール（ｏｘａｄｉａｚｏｌｅ）誘導体、トリアゾール（ｔｒｉａｚｏｌｅ）誘導体、または、フェナントロリン（ｐｈｅｎａｎｔｈｒｏｌｉｎｅ）誘導体等によって形成される。
【実施例】
【００５７】
以下では、実施例及び比較例を示しながら、本発明の実施形態に係る有機電界発光素子用材料及び有機電界発光素子について、具体的に説明する。なお、以下に示す実施例は、本発明の実施形態に係る有機電界発光素子用材料及び有機電界発光素子のあくまでも一例であって、本発明の実施形態に係る有機電界発光素子が下記の例に限定されるものではない。
【００５８】
（モノアミン誘導体の合成）
まず、本実施形態に係るモノアミン誘導体の合成方法について、上記化合物２、３、６、１５、１７の合成方法を例示して具体的に説明する。なお、以下に述べる合成方法はあくまでも一例であって、本実施形態に係るモノアミン誘導体の合成方法が下記の例に限定されるものではない。
【００５９】
（本実施例で使用した合成方法）
まず、本実施例で使用した合成方法を説明する。本実施例では、Ａｒ雰囲気下、アミン誘導体にハロゲン化物（１等量）、ビス（ジベンジリデンアセトン）パラジウム（０）（ｂｉｓ（ｄｉｂｅｎｚｙｌｉｄｅｎｅａｃｅｔｏｎｅ）ｐａｌｌａｄｉｕｍ（０））（５ｍｏｌ％）、トリ−ｔｅｒｔ−ブチルホスフィン（ｔｒｉ−ｔｅｒｔ−ｂｕｔｙｌｐｈｏｓｐｈｉｎｅ）（２０ｍｏｌ％）、ナトリウムｔｅｒｔ−ブトキシド（ｓｏｄｉｕｍ  ｔｅｒｔ−ｂｕｔｏｘｉｄｅ）（１．５等量）を加えて、トルエン（ｔｏｌｕｅｎｅ）溶媒中（０．１Ｍ）で４時間加熱還流した。空冷後、水を加えて有機層を分取し、硫酸マグネシウム（ｍａｇｎｅｓｉｕｍｓｕｌｆａｔｅ）で乾燥した後、溶媒留去した。得られた粗生成物を精製し目的物を得た。
【００６０】
（化合物Ａの合成）
以下の反応式（１）及び上述した合成方法に従い、モノアミン誘導体である化合物Ａを合成した。
【００６１】
【化６】
2017010968.tif 000007
【００６２】
ここで、アミン誘導体として２−アミノフェナントレン（２−ａｍｉｎｏｐｈｅｎａｎｔｈｒｅｎｅ）（３０．０ｇ）を使用し、ハロゲン化物として２−ブロモフェナントレン（２−ｂｒｏｍｏｐｈｅｎａｎｔｈｒｅｎｅ）を使用した。得られた粗生成物をシリカゲルカラムクロマトグラフィー（展開溶媒：トルエン／ヘキサン（ｔｏｌｕｅｎｅ／ｈｅｘａｎｅ））により精製した。この結果、化合物Ａを４０．１ｇ（収率７０％）得た。得られた化合物Ａに対して、ＦＡＢ−ＭＳ（Ｆａｓｔ  Ａｔｏｍ  Ｂｏｍｂａｒｄｍｅｎｔ−Ｍａｓｓ  Ｓｐｅｃｔｒｏｍｅｔｒｙ）による分子量測定を行ったところ、測定値は、３６９．２（Ｃ２８Ｈ１９Ｎ）であり、理論値と合致していることが確認された。
【００６３】
（化合物２の合成）
上述した合成方法に従い、化合物２を合成した。ここで、アミン誘導体として化合物Ａ（５．０ｇ）を使用し、ハロゲン化物として４−ブロモビフェニル（４−ｂｒｏｍｏｂｉｐｈｅｎｙｌ）を使用した。得られた粗生成物をトルエンから再結晶し精製した。この結果、化合物２を５．７９ｇ（収率８２％）得た。得られた化合物２に対して、ＦＡＢ−ＭＳによる分子量測定を行ったところ、測定値は、５２１．２（Ｃ４０Ｈ２７Ｎ）であり、理論値と合致していることが確認された。
【００６４】
（化合物３の合成）
上述した合成方法に従い、化合物３を合成した。ここで、アミン誘導体として化合物Ａ（５．０ｇ）を使用し、ハロゲン化物として４−ブロモ−ｐ−テルフェニル（４−ｂｒｏｍｏ−ｐ−ｔｅｒｐｈｅｎｙｌ）を使用した。得られた粗生成物をトルエンから再結晶し精製した。この結果、化合物３を６．９６ｇ（収率８６％）得た。得られた化合物３に対して、ＦＡＢ−ＭＳによる分子量測定を行ったところ、測定値は、５９７．２（Ｃ４６Ｈ３１Ｎ）であり、理論値と合致していることが確認された。
【００６５】
（化合物６の合成）
上述した合成方法に従い、化合物６を合成した。ここで、アミン誘導体として化合物Ａ（５．０ｇ）を使用し、ハロゲン化物として２−ブロモフェナントレン（２−ｂｒｏｍｏｐｈｅｎａｎｔｈｒｅｎｅ）を使用した。得られた粗生成物をトルエンから再結晶し精製した。この結果、化合物６を６．２８ｇ（収率８５％）得た。得られた化合物６に対して、ＦＡＢ−ＭＳによる分子量測定を行ったところ、測定値は、５４５．２（Ｃ４２Ｈ２７Ｎ）であり、理論値と合致していることが確認された。
【００６６】
（化合物Ｂの合成）
以下の反応式（２）及び上述した合成方法に従い、モノアミン誘導体である化合物Ｂを合成した。
【００６７】
【化７】
2017010968.tif 000008
【００６８】
ここで、アミン誘導体として２−アミノフェナントレン（２−ａｍｉｎｏｐｈｅｎａｎｔｈｒｅｎｅ）（３０．０ｇ）を使用し、ハロゲン化物として９−ブロモフェナントレン（９−ｂｒｏｍｏｐｈｅｎａｎｔｈｒｅｎｅ）を使用した。得られた粗生成物をシリカゲルカラムクロマトグラフィー（展開溶媒：トルエン／ヘキサン（ｔｏｌｕｅｎｅ／ｈｅｘａｎｅ））により精製した。この結果、化合物Ｂを４１．３ｇ（収率７２％）得た。得られた化合物Ｂに対して、ＦＡＢ−ＭＳによる分子量測定を行ったところ、測定値は、３６９．２（Ｃ２８Ｈ１９Ｎ）であり、理論値と合致していることが確認された。
【００６９】
（化合物１５の合成）
上述した合成方法に従い、化合物１５を合成した。ここで、アミン誘導体として化合物Ｂ（５．０ｇ）を使用し、ハロゲン化物として４−ブロモ−ｐ−テルフェニルを使用した。得られた粗生成物をトルエンから再結晶し精製した。この結果、化合物１５を６．６３ｇ（収率８２％）得た。得られた化合物１５に対して、ＦＡＢ−ＭＳによる分子量測定を行ったところ、測定値は、５９７．２（Ｃ４６Ｈ３１Ｎ）であり、理論値と合致していることが確認された。
【００７０】
（化合物１６の合成）
上述した合成方法に従い、化合物１６を合成した。ここで、アミン誘導体として化合物Ｂ（５．０ｇ）を使用し、ハロゲン化物として１−(４−ブロモフェニル)ナフタレンを使用した。得られた粗生成物をトルエンから再結晶し精製した。この結果、化合物１６を６．１９ｇ（収率８０％）得た。得られた化合物１６に対して、ＦＡＢ−ＭＳによる分子量測定を行ったところ、測定値は、５７１．２（Ｃ４４Ｈ２９Ｎ）であり、理論値と合致していることが確認された。
【００７１】
（化合物１７の合成）
上述した合成方法に従い、化合物１７を合成した。ここで、アミン誘導体として化合物Ｂを使用し、ハロゲン化物として２−ブロモフェナントレンを使用した。得られた粗生成物をトルエンから再結晶し精製した。この結果、化合物１７を６．４２ｇ（収率８７％）得た。得られた化合物１７に対して、ＦＡＢ−ＭＳによる分子量測定を行ったところ、測定値は、５４５．２（Ｃ４２Ｈ２７Ｎ）であり、理論値と合致していることが確認された。
【００７２】
（アミン誘導体を含む有機電界発光素子の作製）
続いて、真空蒸着法を用いて、以下の手順にて本実施形態に係るアミン誘導体を正孔輸送材料として含む有機電界発光素子を作製し、評価した。
【００７３】
（実施例１）
まず、あらかじめパターニング（ｐａｔｔｅｒｎｉｎｇ）して洗浄処理を施したＩＴＯ−ガラス基板に、紫外線およびオゾン（Ｏ３）による表面処理を行った。なお、ＩＴＯ−ガラス基板におけるＩＴＯ膜（第１電極）の膜厚は、１５０ｎｍであった。表面処理後、基板を洗浄し、洗浄済基板を有機層成膜用蒸着機に投入し、１０−４〜１０−５Ｐａの真空度にて、正孔注入層、正孔輸送層（ＨＴＬ）、発光層、および電子輸送層を順に蒸着した。
【００７４】
正孔注入層は、４，４’，４’’−トリス（Ｎ，Ｎ−２−ナフチルフェニルアミノ）トリフェニルアミン（２−ＴＮＡＴＡ）にて膜厚６０ｎｍで形成した。正孔輸送層は、化合物２にて膜厚３０ｎｍで形成した。また、発光層は、ホスト（ｈｏｓｔ）材料として９，１０−ジ（２−ナフチル）アントラセン（ＡＤＮ）を用い、ドーパント（ｄｏｐａｎｔ）材料として、２，５，８，１１−テトラ−ｔ−ブチルペリレン（ＴＢＰ）を用いて膜厚２５ｎｍで形成した。なお、ドーパントのドープ（ｄｏｐｅ）量は、ホスト材料に対して３％（体積／体積）とした。さらに、電子輸送層は、Ａｌｑ３にて膜厚２５ｎｍで形成した。
【００７５】
続いて、金属成膜用蒸着機に基板を移し、１０−４〜１０−５Ｐａの真空度にて、電子注入層、および第２電極を蒸着して、有機電界発光素子を作製した。なお、電子注入層は、ＬｉＦにて膜厚１ｎｍで形成した。また、第２電極は、アルミニウム（Ａｌ）にて膜厚１００ｎｍで形成した。
【００７６】
（実施例２）
正孔輸送層（ＨＴＬ）を化合物３にて形成した以外は、実施例１と同様の方法で有機電界発光素子を作製した。
【００７７】
（実施例３）
正孔輸送層（ＨＴＬ）を化合物６にて形成した以外は、実施例１と同様の方法で有機電界発光素子を作製した。
【００７８】
（実施例４）
正孔輸送層（ＨＴＬ）を化合物１５にて形成した以外は、実施例１と同様の方法で有機電界発光素子を作製した。
【００７９】
（実施例５）
正孔輸送層（ＨＴＬ）を化合物１６にて形成した以外は、実施例１と同様の方法で有機電界発光素子を作製した。
【００８０】
（実施例６）
正孔輸送層（ＨＴＬ）を化合物１７にて形成した以外は、実施例１と同様の方法で有機電界発光素子を作製した。
【００８１】
（比較例１）
正孔輸送層（ＨＴＬ）を下記の比較化合物Ｃ１にて形成した以外は、実施例１と同様にして、有機電界発光素子を作製した。なお、比較化合物Ｃ１では、一般式（１）のＡｒがヘテロアリール基で置換されたアリール基となっている。したがって、比較化合物Ｃ１は本実施形態に係るモノアミン誘導体と異なる。
【００８２】
（比較例２）
正孔輸送層（ＨＴＬ）を下記の比較化合物Ｃ２にて形成した以外は、実施例１と同様にして、有機電界発光素子を作製した。なお、比較化合物Ｃ２は、２つのフェナントレンがいずれも９位で窒素原子に結合している。したがって、比較化合物Ｃ１は本実施形態に係るモノアミン誘導体と異なる。
【００８３】
【化８】
2017010968.tif 000009
【００８４】
（評価結果）
作製した実施例１〜６、比較例１〜２に係る有機電界発光素子の評価結果を以下の表１に示す。なお、作製した有機電界発光素子の発光特性の評価には、浜松ホトニクス製Ｃ９９２０−１１輝度配向特性測定装置を用いた。また、下記の表１において、半減寿命は、１０００ｃｄ／ｍ２の光量となるように有機電界発光素子を発光させ、電流密度を一定にしたまま、有機電界発光素子の光量が半減するまでの時間（ＬＴ５０）である。駆動電圧は、電流密度を１０ｍＡ／ｃｍ２としたときの値である。実施例１〜６及び比較例１〜２についての結果は、比較例１の結果を１とした相対比として示した。
【００８５】
【表１】
2017010968.tif 000010
【００８６】
表１を参照すると、本実施形態に係るモノアミン誘導体を正孔輸送層（ＨＴＬ）に用いた実施例１〜６は、比較例１〜２に対して、駆動電圧が低減し、発光寿命が向上していることがわかる。
【００８７】
さらに、実施例１〜６によれば、一般式（１）において置換位置が限定されていないフェナントレニル基は、２位または９位で窒素原子に結合していることが好ましいことがわかる。このような置換位置でフェナントレニル基が窒素原子に結合することで、駆動電圧が減少し、半減寿命が向上するからである。さらに、実施例２と実施例４、あるいは実施例３と実施例６とを比較すると、当該フェナントレニル基は、２位よりも９位の置換位置で窒素原子に結合していることが好ましいことがわかる。フェナントレニル基が９位で窒素原子に結合している実施例４、６は、フェナントレニル基が２位で窒素原子と結合している実施例２、３よりも半減寿命が向上するからである。これは、フェナントレニル基が９位で置換している場合、反応性の高い１０位の炭素原子が分子の内側に入り込み、材料としての安定性が高くなるためであると考えられる。一方、比較例２のように２つのフェナントレニル基が９位で置換している場合では、フェナントレニル基間の立体反発により、発光寿命は著しく低下する。
【００８８】
以上の結果からわかるように、本実施形態に係るモノアミン誘導体は、上述した一般式（１）で表される構造を有するため、該モノアミン誘導体を用いた有機電界発光素子の駆動電圧をより減少させ、発光寿命をより向上させることができる。したがって、本実施形態に係るモノアミン誘導体は、有機電界発光素子用材料として、有機電界発光素子の様々な用途における実用化に有用である。
【００８９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９０】
１００    有機電界発光素子
１１０    基板
１２０    第１電極
１３０    正孔注入層
１４０    正孔輸送層
１５０    発光層
１６０    電子輸送層
１７０    電子注入層
１８０    第２電極
【図１】
2017010968.tif 000013